СПОСОБ ГЛАЗУРОВАНИЯ КЕРАМИЧЕСКИХ ИЗДЕЛИЙ
METHOD OF GLASING CERAMIC ARTICLES

Изобретение касается производства глазурованных керамических изделий, преимущественно декоративно-художественного назначения.
Известен способ глазурования керамических изделий, включающий подготовку глазурной суспензии, нанесение слоя суспензии на поверхность изделий, сушку, обжиг [1]. Для декорирования глазурованных изделий используют специально приготовленные керамические краски.
Задача изобретения состоит в упрощении декорирования глазурованных керамических изделий.
2
Технический результат достигается тем, что по способу глазурования керамических изделий, включающему подготовку глазурной суспензии, нанесение слоя суспензии на поверхность изделий, сушку, обжиг, перед сушкой на слой глазурной суспензии наносят порошок с удельной поверхностью 3000-6000 см/г, полученный измельчением, по меньшей мере, одного минерала, содержащего соединение металла/металлов переменной валентности. Для получения порошка используют бирюзу, и/или малахит, и/или гематит, и/или хромит, и/или сидерит, и/или змеевик, и/или яшму.
Способ поясняется примерами.
2
1. Подготавливают голубую глазурную суспензию с влажностью 50%. Слой суспензии поливом заносят на поверхность фаянсовых изделий, на слой глазурной суспензии хаотично наносят (напыляют) порошок с удельной поверхностью 3000 см/г, полученный измельчением бирюзы. Затем изделия сушат и при температуре 1050°С в окислительной среде проводят обжиг. В результате получают изделия с голубой глазурованной поверхностью, имеющей точечную (крапинки) окраску в сине-зеленый цвет.
2
2. Подготавливают белую глазурную суспензию с влажностью 45%. Глазурную суспензию наносят напылением на поверхность майоликовых изделий. На нанесенный слой глазурной суспензии в виде рисунка напыляют порошок с удельной поверхностью 6000 см/г, полученный измельчением гематита. Затем изделия сушат и при температуре 1020°С в окислительной среде проводят обжиг. В результате получают изделия с белой глазурованной поверхностью, имеющей рисунок, состоящий из точек желто-коричневого цвета.
2
3. Подготавливают суспензию с влажностью 47% прозрачной глазури. На поверхность из красножгущейся глины наносят окунанием слой глазурной суспензии. На слой глазурной суспензии хаотично наносят (напыляют) смешанные в равных весовых частях порошки с удельной поверхностью 4500 см/г, полученные измельчением бирюзы, малахита, гематита, хромита, сидерита, змеевика, яшмы. После чего сушат и при температуре 1000°С в окислительной среде проводят обжиг. В результате получают изделия, покрытые прозрачной глазурью с точечными многоцветными (зеленоватый, желто-коричневый, сине-зеленый, коричневый и др.) включениями.
Способ не сложен, позволяет получать оригинальные глазурованные изделия, декорированные без использования керамических красок.
Источники информации:
1. Справочник мастера-фарфориста / И.М.Бердичевский и др. - М.: Легпомбытиздат, 1992 - С.45-77.